(57)【要約】【課題】有機溶媒を使用せず簡便な手法で液体中の金属イオンを捕捉できる新規な金属捕捉用粒子の提供、並びにこの金属捕捉用粒子を用いる新規な金属捕捉方法、金属回収方法及び金属定量方法の提供。【解決手段】磁性材料を含むコア粒子と、前記コア粒子の表面に配置されたキレート剤と、を含む、金属捕捉用粒子。【選択図】なし【特許請求の範囲】
【請求項１】
磁性材料を含むコア粒子と、前記コア粒子の表面に配置されたキレート剤と、を含む、金属捕捉用粒子。
【請求項２】
前記キレート剤が、化学結合により前記コア粒子の表面に配置されている、請求項１に記載の金属捕捉用粒子。
【請求項３】
前記磁性材料がネオジム鉄ボロン磁石、マグネタイト及び鉄からなる群より選択される少なくとも１種を含む、請求項１又は請求項２に記載の金属捕捉用粒子。
【請求項４】
液体中に含まれる金属イオンを捕捉するための、請求項１〜請求項３のいずれか１項に記載の金属捕捉用粒子。
【請求項５】
前記金属イオンは水銀及び鉛からなる群より選択される少なくとも１種である、請求項４に記載の金属捕捉用粒子。
【請求項６】
前記液体は生体に由来する液体である、請求項４又は請求項５に記載の金属捕捉用粒子。
【請求項７】
請求項１〜請求項６のいずれか１項に記載の金属捕捉用粒子を金属イオンを含む液体と混合する工程と、前記液体から前記金属イオンを捕捉した金属捕捉用粒子を磁力を用いて分離する工程と、を有する、金属捕捉方法。
【請求項８】
請求項１〜請求項６のいずれか１項に記載の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、を有する、金属回収方法。
【請求項９】
請求項１〜請求項６のいずれか１項に記載の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、前記溶出液中に溶出した前記金属イオンを定量する工程と、を有する、金属定量方法。
【発明の詳細な説明】
【技術分野】
【０００１】
本発明は、金属捕捉用粒子、金属捕捉方法、金属回収方法及び金属定量方法に関する。
【背景技術】
【０００２】
尿などの体液中には微量の水銀、鉛等の金属イオンが含まれていることがあり、その濃度は生体の健康状態に大きく関わっている。従って、体液中の金属イオンの濃度を測定することは健康診断、キレーション療法等の医療保健分野において重要である。
【０００３】
体液中に含まれる金属イオン量はきわめて少ないため、採取したそのままの状態の体液中の濃度を測定するには高度な技術と装置が必要である。従って、実用段階への適用を図るためには、測定方法の簡便化と効率化が求められている。例えば、体液を濃縮して金属イオンの濃度を高める手法が考えられるが、この場合は測定対象の金属イオン以外の成分も高濃度化されるため、当該金属イオンのみの濃度の測定が困難となる。そこで、体液中の成分のうち測定対象の金属イオンのみを回収して別の液体に溶出させ、その濃度を測定する方法が考えられる。
【０００４】
液体中の金属イオンを回収する方法としては、例えば、特許文献１には、キレート剤と有機溶媒を含む抽出液中にコバルトを抽出し、次いで抽出液を水と接触させてコバルトを水中に逆抽出して回収する技術が記載されている。
【先行技術文献】
【特許文献】
【０００５】
【特許文献１】特開２０１５−１６８８５８号公報
【発明の概要】
【発明が解決しようとする課題】
【０００６】
特許文献１に記載されているような有機溶媒を用いて抽出する方法は、比較的大量（例えば、測定対象の液体の約３倍）の有機溶媒を使用するため取り扱い上要求される水準が高く、かつ抽出作業が煩雑で高度である。
本発明は上記事情に鑑み、有機溶媒を使用せず簡便な手法で液体中の金属イオンを捕捉できる新規な金属捕捉用粒子を提供することを課題とする。さらに、この金属捕捉用粒子を用いる新規な金属捕捉方法、金属回収方法及び金属定量方法を提供することを課題とする。
【課題を解決するための手段】
【０００７】
上記課題を解決するための手段には、以下の実施態様が含まれる。
＜１＞磁性材料を含むコア粒子と、前記コア粒子の表面に配置されたキレート剤と、を含む、金属捕捉用粒子。
＜２＞前記キレート剤が、化学結合により前記コア粒子の表面に配置されている、＜１＞に記載の金属捕捉用粒子。
＜３＞前記磁性材料がネオジム鉄ボロン磁石、マグネタイト及び鉄からなる群より選択される少なくとも１種を含む、＜１＞又は＜２＞に記載の金属捕捉用粒子。
＜４＞液体中に含まれる金属イオンを捕捉するための、＜１＞〜＜３＞のいずれか１項に記載の金属捕捉用粒子。
＜５＞前記金属イオンは水銀及び鉛からなる群より選択される少なくとも１種である、＜４＞に記載の金属捕捉用粒子。
＜６＞前記液体は生体に由来する液体である、＜４＞又は＜５＞に記載の金属捕捉用粒子。
＜７＞＜１＞〜＜６＞のいずれか１項に記載の金属捕捉用粒子を金属イオンを含む液体と混合する工程と、前記液体から前記金属イオンを捕捉した金属捕捉用粒子を磁力を用いて分離する工程と、を有する、金属捕捉方法。
＜８＞＜１＞〜＜６＞のいずれか１項に記載の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、を有する、金属回収方法。
＜９＞＜１＞〜＜６＞のいずれか１項に記載の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、前記溶出液中に溶出した前記金属イオンを定量する工程と、を有する、金属定量方法。
【発明の効果】
【０００８】
本発明によれば、有機溶媒を使用せず簡便な手法で液体中の金属イオンを捕捉できる新規な金属捕捉用粒子が提供される。また、この金属捕捉用粒子を用いる新規な金属捕捉方法、金属回収方法及び金属定量方法が提供される。
【発明を実施するための形態】
【０００９】
以下、本発明を実施するための形態について詳細に説明する。本明細書において「工程」との語は、独立した工程だけではなく、他の工程と明確に区別できない場合であってもその工程の目的が達成されれば、本用語に含まれる。また本明細書において「〜」を用いて示された数値範囲は、「〜」の前後に記載される数値をそれぞれ最小値及び最大値として含む範囲を示す。
【００１０】
＜金属捕捉用粒子＞
本実施形態の金属捕捉用粒子は、磁性材料を含むコア粒子と、前記コア粒子の表面に配置されたキレート剤と、を含む。当該構成を有する金属捕捉用粒子を金属イオンを含む液体と混合すると、コア粒子の表面に配置されたキレート剤が金属イオンと錯体を形成する。その結果、金属イオンが金属捕捉用粒子によって捕捉される。
さらに、コア粒子が磁性材料を含むため、金属イオンを捕捉した金属捕捉用粒子を液体から効率よく分離することができる。また、金属捕捉用粒子の粒子径が小さい等の理由で濾過等の手法がとれない場合であっても液体から分離することができる。
【００１１】
本明細書においてキレート剤が「コア粒子の表面に配置された」状態には、キレート剤がコア粒子の表面の全体に配置された状態と、表面の一部にのみ配置された状態のいずれも含まれる。また、キレート剤がコア粒子の表面に直接配置されていても、キレート剤以外の物体を介して間接的に配置されていてもよい。
【００１２】
キレート剤がコア粒子の表面に配置される態様は特に制限されない。例えば、化学的な結合であっても物理的な結合（吸着等）であってもよい。キレート剤とコア粒子の表面との結合強度の観点からは、化学結合が好ましい。
【００１３】
キレート剤がコア粒子の表面に化学結合により配置される場合、コア粒子の表面にキレート剤が直接結合していても、間接的に結合していてもよい。
【００１４】
コア粒子の表面にキレート剤が直接結合している場合としては、コア粒子の表面に存在する官能基と、キレート剤が有する官能基とが反応して化学結合を形成している場合が挙げられる。
コア粒子の表面にキレート剤が間接的に結合している場合としては、コア粒子の表面に存在する官能基と反応して化学結合を形成しうる官能基と、キレート剤が有する官能基と反応して化学結合を形成しうる官能基と、を有する化合物（以下、スペーサ化合物ともいう）に由来する構造を介してコア粒子の表面にキレート剤が結合している場合が挙げられる。
【００１５】
（コア粒子）
コア粒子は、磁性材料を含み、その表面にキレート剤を配置可能であれば特に制限されない。
磁性材料としては、鉄、コバルト、クロム等の金属、ネオジム鉄ボロン磁石、フェライト等が挙げられる。コア粒子に含まれる磁性材料は、１種のみでも２種以上であってもよい。
コア粒子は、磁性材料のみを含んでいても、磁性材料以外の材料を含んでいてもよい。磁性材料以外の材料を含む場合は、磁性材料の含有率がコア粒子全体の５０質量％以上であることが好ましく、７０質量％以上であることがより好ましく、９０質量％以上であることがさらに好ましい。
【００１６】
コア粒子の大きさは特に制限されず、用途等に応じて選択できる。例えば、コア粒子の体積平均粒子径は、粒子径が小さいほど単位体積あたりの表面積が大きくなり、単位体積あたりの有効官能基数が多くなるため、２５０μｍ以下であることが好ましく、１００μｍ以下であることがより好ましく、１０μｍ以下であることがさらに好ましい。本発明においてコア粒子の体積平均粒子径は、レーザー回折法により得られる粒度分布曲線において、小径側からの体積基準の累積が５０％となるときの粒子径である。
【００１７】
金属捕捉用粒子に含まれるコア粒子は１種のみでも、材質、粒子径、粒度分布、形状等の少なくともいずれかが異なる２種以上の組み合わせであってもよい。
【００１８】
（キレート剤）
キレート剤の種類は、コア粒子の表面に配置された状態で金属イオンと錯体を形成可能なものであれば特に制限されず、捕捉対象となる金属イオンの種類、コア粒子の材質、コア粒子表面の官能基の種類等を考慮して選択できる。コア粒子の表面に配置されるキレート剤は１種のみでも２種以上であってもよい。
【００１９】
キレート剤として具体的には、配位子としてカルボキシ基、チオール基、アミノ基、リン酸基等を有する化合物が挙げられる。
配位子としてカルボキシ基を有する化合物としては、ジエチレントリアミン５酢酸、イミノ二酢酸、エチレンジアミン四酢酸、ｔｒａｎｓ−１，２−シクロヘキサンジアミン四酢酸等が挙げられる、
配位子としてチオール基を有するキレート剤としては、チオプロニン、ジメルカプロール、ジメルカプトコハク酸、２，３−ジメルカプト‐１−プロパンスルホン酸等が挙げられる。
【００２０】
金属捕捉用粒子を特定の金属イオンを選択的に捕捉するために用いる場合は、当該特定の金属イオンを選択的に捕捉するキレート剤をコア粒子の表面に配置することが好ましい。例えば、水銀を選択的に捕捉するキレート剤としては、配位子としてチオール基を有する化合物が挙げられる。
【００２１】
（スペーサ化合物）
スペーサ化合物は、コア粒子の表面に存在する官能基と反応して化学結合を形成しうる官能基と、キレート剤が有する官能基と反応して化学結合を形成しうる官能基と、を有する化合物であれば特に制限されない。例えば、カップリング剤、架橋剤等として一般的に用いられる化合物であってもよい。
【００２２】
スペーサ化合物として具体的には、３−アミノプロピルトリメトキシシラン等のシランカップリング剤、アルキレングリコール、ペプチド等が挙げられる。
【００２３】
コア粒子の表面に存在する官能基、キレート剤が有する官能基及びスペーサ化合物が有する官能基の種類は特に制限されず、金属捕捉用粒子の所望の設計に応じて選択できる。例えば、水酸基、カルボキシ基、アミノ基、アルコキシ基、アルデヒド基、エポキシ基、ビニル基等が挙げられる。
【００２４】
スペーサ化合物を介さずにコア粒子の表面にキレート剤が配置されている場合において、コア粒子の表面に存在する官能基と、キレート剤が有する官能基の組み合わせの一つの例としては、コア粒子の表面に存在する官能基がカルボキシ基であり、キレート剤が有する官能基がアミノ基である場合が挙げられる。この組み合わせの場合には、コア粒子の表面に存在するカルボキシ基とキレート剤のアミノ基とが反応してアミド結合を形成した状態の金属捕捉用粒子が得られる。
【００２５】
スペーサ化合物を介さずにコア粒子の表面にキレート剤が配置されている場合において、コア粒子の表面に存在する官能基と、キレート剤が有する官能基の組み合わせのもう一つの例としては、コア粒子の表面に存在する官能基がカルボキシ基であり、キレート剤が有する官能基が水酸基である場合が挙げられる。この組み合わせの場合には、コア粒子の表面に存在するカルボキシ基とキレート剤の水酸基とが反応してエステル結合を形成した状態の金属捕捉用粒子が得られる。
【００２６】
スペーサ化合物を介してコア粒子の表面にキレート剤が配置されている場合において、コア粒子の表面に存在する官能基、キレート剤が有する官能基及びスペーサ化合物が有する官能基の組み合わせの一つの例としては、コア粒子の表面に存在する官能基が水酸基であり、キレート剤が有する官能基がカルボキシ基であり、スペーサ化合物が有する官能基がアルコキシ基とアミノ基である組み合わせが挙げられる。この組み合わせの場合には、コア粒子の表面に存在する水酸基とスペーサ化合物のアルコキシ基とが反応してエーテル結合を形成し、キレート剤のカルボキシ基とスペーサ化合物のアミノ基とが反応してアミド結合を形成した状態の金属捕捉用粒子が得られる。
【００２７】
コア粒子の表面に存在する官能基は、コア粒子の材質に由来する官能基であっても、コア粒子の表面修飾により付加された官能基であってもよい。コア粒子の表面修飾の方法は特に制限されず、公知の手法により行うことができる。
【００２８】
コア粒子の表面に存在する官能基は、コア粒子の表面に結合した炭化水素鎖の端部に存在していてもよい。コア粒子の表面と官能基の間に炭化水素鎖がスペーサとして存在していると、キレート剤の官能基と反応しやすくなる傾向にある。
【００２９】
金属捕捉用粒子により捕捉される金属イオンの種類は特に制限されない。例えば、リチウム、ナトリウム、カリウム、ルビジウム、セシウム等のアルカリ金属、カルシウム、ストロンチウム、バリウム、ラジウム等のアルカリ土類金属、鉄、鉛、金、白金、銀、銅、クロム、カドミウム、水銀、亜鉛、ヒ素、マンガン、コバルト、ニッケル、モリブデン、タングステン、錫、ビスマス、ウラン、プルトニウム等の重金属などが挙げられる。ある実施態様では、金属捕捉用粒子により捕捉される金属イオンは重金属から選択される少なくとも１種であってよく、水銀及び鉛からなる群より選択される少なくとも１種であってよく、水銀であってよい。
【００３０】
金属捕捉用粒子と混合する、金属イオンを含む液体の種類は特に制限されない。本実施形態の金属捕捉用粒子は、比較的少量の液体中に含まれる微量の金属イオンを捕捉するのに適しているため、生体由来の液体であることが好ましく、尿であることがより好ましい。
【００３１】
＜金属捕捉方法＞
本実施形態の金属捕捉方法は、上述した実施形態の金属捕捉用粒子を金属イオンを含む液体と混合する工程と、前記液体から前記金属イオンを捕捉した金属捕捉用粒子を分離する工程と、を有し、前記分離は磁力を用いて行う。
【００３２】
本実施形態の金属捕捉方法では、金属捕捉用粒子を金属イオンを含む液体と混合することにより、液体中に含まれる金属イオンが金属捕捉用粒子によって捕捉される。金属捕捉用粒子による金属イオンの捕捉効率を向上させる観点から、金属捕捉用粒子と液体の混合物を撹拌してもよい。
【００３３】
本実施形態の金属捕捉方法において、金属イオンを含む液体に対する金属捕捉用粒子の混合比率は特に制限されず、金属捕捉用粒子の金属イオン捕捉率、液体中の金属イオンの濃度等に応じて選択できる。例えば、尿中の金属イオンの濃度を測定する場合、尿１００質量部に対する金属捕捉用粒子の量を０．１質量部〜３質量部とすることができる。
【００３４】
本実施形態の金属捕捉方法では、金属捕捉用粒子を金属イオンを含む液体と混合した後、液体から金属イオンを捕捉した金属捕捉用粒子を磁力を用いて分離する。
本実施形態の金属捕捉方法では、使用される金属捕捉用粒子のコア粒子が磁性材料を含むため、磁力を用いることで金属捕捉用粒子を効率よく液体から分離することができる。
金属を捕捉した金属捕捉用粒子を磁力を用いて分離する方法は特に制限されない。例えば、磁石等を用いて液体中に磁場を形成し、金属捕捉用粒子を所定の場所に集めることで行うことができる。必要に応じ、上澄みの除去、濾過等の作業を伴ってもよい。
【００３５】
＜金属回収方法＞
本実施形態の金属回収方法は、上述した実施形態の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、を有する。
【００３６】
本実施形態の金属回収方法では、まず、金属捕捉用粒子を金属イオンを含む液体と混合する。ここで、液体中に含まれる金属イオンが金属捕捉用粒子によって捕捉される。次いで、金属イオンを捕捉した金属捕捉用粒子を液体から分離する。次いで、分離した金属捕捉用粒子を溶出液と混合する。ここで、金属捕捉用粒子に捕捉された金属イオンが溶出液中に溶出して、溶出液とともに回収される。金属イオンの溶出液への溶出を促すために、溶出液を撹拌してもよい。
【００３７】
溶出液は、金属捕捉用粒子に捕捉された金属イオンを溶出可能なものであれば特に制限されない。例えば、アルカリ性の液体を用いることができる。アルカリ性の液体のｐＨは、金属とのキレート能を抑制する観点から１２〜１４であることが好ましい。アルカリ性の液体の種類は特に制限されないが、水酸化リチウム（ＬｉＯＨ）、水酸化ナトリウム（ＮａＯＨ）、水酸化カリウム（ＫＯＨ）等の水溶液が好ましい。
【００３８】
本実施形態の金属回収方法において、上述した金属捕捉方法と重複する事項については金属捕捉方法に記載した事項を参照することができる。
【００３９】
＜金属定量方法＞
本実施形態の金属定量方法は、上述した実施形態の金属捕捉用粒子を金属イオンを含む液体と混合する工程と、前記液体から前記金属イオンを捕捉した金属捕捉用粒子を磁力を用いて分離する工程と、前記分離した金属捕捉用粒子を溶出液と混合する工程と、前記溶出液中に溶出した前記金属イオンを定量する工程と、を有する。
【００４０】
本実施形態の金属定量方法では、液体から分離した金属捕捉用粒子を溶出液と混合して、金属捕捉用粒子に捕捉された金属イオンを溶出液中に溶出させた後に、溶出液中の金属を定量する。ここで、溶出液の量を調節することで、金属捕捉用粒子から溶出した金属イオンの濃度を所望の濃度に調節できる。すなわち、溶出液の量を金属イオンが含まれていた液体の量よりも少なくすることで、金属イオンの溶出液中の濃度を当初の液体中の濃度よりも高くすることができる。その結果、金属イオンの定量をより簡便な方法で行うことが可能となる。溶出液中の金属イオンを定量する方法は特に制限されず、公知の方法により行うことができる。
【００４１】
本実施形態の金属定量方法において、上述した金属捕捉方法及び金属回収方法と重複する事項については金属捕捉方法及び金属回収方法に記載した事項を参照することができる。
【００４２】
本実施形態の金属定量方法では、使用する金属捕捉用粒子の金属イオン捕捉率をあらかじめ測定しておくことが好ましい。
金属イオン捕捉率は、金属捕捉用粒子を所定の量で混合する前の液体中の金属イオンの濃度Ａと、液体と混合して金属イオンを捕捉させた金属捕捉用粒子を分離した後の液体中の金属イオンの濃度Ｂとから、下記式により算出できる。
（濃度Ａ−濃度Ｂ）／濃度Ａ×１００＝金属イオン捕捉率（％）
【００４３】
金属捕捉用粒子の金属イオン捕捉率を測定する方法は特に制限されず、公知の方法により行うことができる。
【００４４】
あらかじめ測定した金属捕捉用粒子の金属イオン捕捉率と、溶出液中の金属イオンの濃度の測定値と、溶出液の量等のその他の情報から、液体中の金属イオンの濃度を計算により得ることができる。こうすることで、液体中の金属イオンの濃度を間接的に調べることができ、測定方法の簡便化及び効率化を図ることができる。
【００４５】
本実施形態の金属定量方法は、有機溶媒を使用せず簡便な手法で液体中の金属イオンの濃度を測定できる。このため、尿検査、水質検査等に好適に利用できる。
【実施例】
【００４６】
以下、実施例を参照して本実施形態をさらに具体的に説明する。ただし、本実施形態はこれらの実施例に制限されない。
【００４７】
＜実施例＞
コア粒子となる磁性材料の粒子（ネオジム鉄ボロン磁石、体積平均粒子径：２．８μｍ）の表面に、カルボキシ基を配位子として有するキレート剤（フタレインコンプレクソン）が配置された金属捕捉用粒子を、以下のようにして作製した。
【００４８】
（１）コア粒子２０ｍｇに対し、ジメチルスルホキシド６００μＬとジメチルアミノピリジン７．３２ｍｇを添加し、氷浴を用いて０℃とした。スターラーバーを用いて撹拌しながら、１−エチル−３−（３−ジメチルアミノプロピル）カルボジイミド塩酸塩１１．５ｍｇを添加し、１０分間撹拌した。その後、キレート剤３８．２ｍｇを添加してさらに３０分撹拌した。氷浴を取り除き、室温（２５℃）とした後、一晩撹拌を行って、コア粒子の表面のカルボキシ基とキレート剤とを反応させた。
【００４９】
（２）反応後の容器に磁石を近づけてキレート剤が付加されたコア粒子を集め、デカンテーションにより上澄みを除去して蒸留水５００μＬで３回洗浄し、金属捕捉用粒子を得た。
【００５０】
＜評価＞
（１）鉛を含む０．２Ｍリン酸バッファー３．０ｍＬ（ｐＨ８．０）を検体として準備した。鉛を含む検体は、リン酸バッファーに鉛標準液を添加することで調製した。
【００５１】
（２）実施例１で作製した金属捕捉用粒子１ｍｇを、鉛を含む検体に混合して１０分撹拌した。その後、金属捕捉用粒子を磁石を用いて集め、上澄みを回収した。
【００５２】
（３）上澄み中の鉛の濃度を測定し、金属捕捉用粒子を混合する前の検体中の鉛の濃度の測定値とから、下記式により金属捕捉用粒子による鉛の捕捉率（％）を算出した。結果を表１に示す。
（検体中の濃度−上澄み中の濃度）／（検体中の濃度）×１００＝捕捉率（％）
【００５３】
（４）検体から分離した金属捕捉用粒子を、溶出液５００μＬに混合して１０分撹拌した。その後、金属捕捉用粒子を磁石を用いて集め、上澄みを回収した。溶出液としては、２．０Ｍ水酸化リチウム（ＬｉＯＨ）水溶液を使用した。金属捕捉用粒子を分離した溶出液を用いて、以下のようにして溶出率を計算した。
（溶出液中の濃度）／（検体中の濃度−上澄み中の濃度）×１００＝溶出率（％）
【００５４】
【表１】
2018070913.tif 000002
【００５５】
表に示すように、実施例１で作製した金属捕捉用粒子は、検体中の鉛に対して高い捕捉効率を示した。
これらの結果から、本発明の金属捕捉用粒子は液体中の金属イオンを高効率で捕捉及び回収できることが分かった。